(57)【要約】      （修正有）【課題】均一かつ優れた電池特性を有する二次電池の提供。【解決手段】本発明の二次電池２００は、正極活物質と負極活物質の間に固体電解質１０３を有する二次電池２００において、前記正極活物質と前記負極活物質が積み重なる方向と直交する方向を長手方向としたときに、前記正極活物質、前記負極活物質及び固体電解質１０３の長手方向の両端部に正極集電体１０４及び負極集電体１０５を備えており、前記正極活物質、前記負極活物質及び固体電解質１０３が長手方向に帯状形状、かつ、螺旋形状となるように巻回されていることを特徴とする二次電池２００。【選択図】図２
2015220104.tif 000002
【特許請求の範囲】
【請求項１】
正極活物質と負極活物質の間に固体電解質を有する二次電池において、
前記正極活物質と前記負極活物質が積み重なる方向と直交する方向を長手方向としたときに、
前記正極活物質、前記負極活物質及び前記固体電解質の長手方向の両端部に正極集電体及び負極集電体を備えており、
前記正極活物質、前記負極活物質及び前記固体電解質が長手方向に帯状形状、かつ、螺旋形状となるように巻回されていることを特徴とする二次電池。
【請求項２】
前記正極活物質、前記負極活物質及び前記固体電解質を一対として、それらが前記積み重なる方向に２対以上積層されていることを特徴とする請求項１記載の二次電池。
【請求項３】
前記二次電池が、少なくとも二つ以上電気的に直列、並列もしくは直並列に接続されていることを特徴とする請求項２記載の二次電池。
【発明の詳細な説明】
【技術分野】
【０００１】
本発明は、二次電池に関する。
【背景技術】
【０００２】
リチウムイオン二次電池は、ニッケルカドミウム二次電池、ニッケル水素二次電池等と比較して、軽量かつ高容量であるため、電子機器用電源として広く利用されている。しかしながら、有機電解液を用いるため液漏れや液の枯渇についての不安は拭い切れない。
【０００３】
電解質を固体電解質から構成する二次電池は、液漏れ、液の枯渇の心配がなく、信頼性が高いことから注目されている。その反面、有機電解液を用いた二次電池と比較して、電気化学抵抗が大きくなり、出力電流が小さなものとなる傾向にある。
【０００４】
電解質を固体電解質から構成する二次電池において、電気化学抵抗を小さくして出力電流を大きくするために、構成材料である活物質と固体電解質を高温で焼結することで結晶化させて、活物質と固体電解質の接触面積を増やすことが一般的に行われている。
【０００５】
しかしながら、その焼結プロセスにおいては、セラミックスである固体電解質の中心部と外縁部で焼結温度は異なってしまうため、均一な品質の二次電池を得ることは困難だった。
【０００６】
上記課題を解決するために、構成材料である正極活物質、負極活物質、固体電解質の組み合わせを帯状にして巻回体とする二次電池が開示されている。
【先行技術文献】
【特許文献】
【０００７】
特許文献１  特開２００１−１６７７９８号公報
特許文献２  特開２００５−２２２８８７号公報
【発明の概要】
【発明が解決しようとする課題】
【０００８】
特許文献１では、二次電池形状を巻回体とすることで、二次電池が外部からの圧迫された場合の破損を低減できることが示されているが、単に巻回体とすることでは焼結プロセスにおける焼結温度の不均一は解決されていない。
【０００９】
また特許文献２では、巻回体とすることで電池容量を増大することが示されているが、上記同様に単に巻回体とすることで焼結プロセスにおける焼結温度の不均一は解決されていない。
【００１０】
本発明は上記従来技術の課題に鑑みてなされたものであり、均一かつ優れた電池特性を有する二次電池を提供することを目的とする。
【課題を解決するための手段】
【００１１】
本発明の二次電池は、正極活物質と負極活物質の間に固体電解質を有する二次電池において、前記正極活物質と前記負極活物質が積み重なる方向と直交する方向を長手方向としたときに、前記正極活物質、前記負極活物質及び前記固体電解質の長手方向の両端部に正極集電体及び負極集電体を備えており、前記正極活物質、前記負極活物質及び前記固体電解質が長手方向に帯状形状、かつ、螺旋形状となるように巻回されていることを特徴とする。
【００１２】
本発明によれば、二次電池内部と外縁部の焼結温度差を小さくすることが出来るため、均一で良質な二次電池を得ることができる
【００１３】
本発明の二次電池は、前記正極活物質、前記負極活物質及び前記固体電解質を一対として、それらが前記積み重なる方向に２対以上積層されていることが好ましい。
【００１４】
本発明によれば、均一で良質な二次電池を得ることができると共に、積層することで電池容量を増量することが出来る。
【００１５】
本発明の二次電池は、前記二次電池が、少なくとも二つ以上電気的に直列、並列もしくは直並列に接続されていることが好ましい。
【００１６】
本発明によれば、均一で良質な二次電池を得ることができると共に、直並列接続することで任意の電圧及び容量設定が可能になる。
【発明の効果】
【００１７】
本発明によれば、均一かつ優れた電池特性を有する二次電池を提供することが可能になる。
【図面の簡単な説明】
【００１８】
【図１】図１は、二次電池の構成図である。
【図２】図２は、螺旋型二次電池である。
【図３】図３は、積層型二次電池の構成図である。
【図４】図４は、螺旋型二次電池を電気的に直列接続した二次電池の構成図である。
【発明を実施するための形態】
【００１９】
図面を参照しながら本発明の好適な実施形態について詳細に説明する。なお、本発明は以下の実施形態に限定されるものではない。また以下に記載した構成要素には、当業者が容易に想定できるもの、実質的に同一のものが含まれる。さらに以下に記載した構成要素は、適宜組み合わせることができる。
【００２０】
二次電池１００の代表的構成図を図１に示す。二次電池１００は、正極活物質１０１、負極活物質１０２、固体電解質１０３、正極集電体１０４及び負極集電体１０５よって構成される。正極と負極の間をイオンが移動して吸蔵、脱離反応が行われることで充電や放電が可能となる。
【００２１】
螺旋型二次電池２００の代表的構成図を図２に示す。螺旋型二次電池２００は、正極活物質１０１と負極活物質１０２の間に固体電解質１０３を有する二次電池において、正極活物質１０１と負極活物質１０２が積み重なる方向と直交する方向を長手方向１０６としたときに、正極活物質１０１、負極活物質１０２及び固体電解質１０３の長手方向１０６の両端部に正極集電体１０４及び負極集電体１０５を備えており、正極活物質１０１、負極活物質１０２及び固体電解質１０３が長手方向１０６に帯状形状、かつ、螺旋形状となるように巻回されていることを特徴とする。
【００２２】
螺旋型二次電池２００は、良好な電池特性を得るために均一な焼結環境が必要である。螺旋型二次電池２００は、長手方向１０６に帯状形状、かつ、螺旋形状であり、さらに中央部が中空で有ることから、螺旋型二次電池２００の比表面積を著しく増大させることが出来る。その結果、焼結雰囲気温度を電池内部、外縁部を問わず等しくすることが可能となる。
螺旋形状は円状、四角、その他の多角形など特に限定されない。また螺旋の直径が変化する円錐形、紡錘形であっても良い。直径の異なる螺旋型二次電池２００を複数組み合わせる構造であっても良い。
【００２３】
螺旋型二次電池２００において、正極活物質１０１、負極活物質１０２及び固体電解質１０３を一対として、それらが積み重なる方向１０７に２対以上積層されている構成である積層型二次電池３００の構造図を図３に示す。
本発明によれば、均一で良質な二次電池を得ることができると共に、積層することで電池容量を増量することが出来る。
【００２４】
螺旋型二次電池２００を電気的に直列接続した二次電池４００の構成図を図４に示す。螺旋型二次電池２００を電気的に直列接続した二次電池４００は、螺旋型二次電池２００を少なくとも二つ以上電気的に直列に接続することで構成される。
直列の接続配線４０１は、導電性を有する材料で正極集電体１０４と負極集電体１０５を電気的に接続できれば良く、特に限定されない。
図４に示した例は電気的に直列接続した場合の例であるが、螺旋型二次電池２００が少なくとも二つ以上電気的に並列、もしくは直並列に接続されても良い。
【００２５】
固体電解質１０３は正極と負極の間でリチウムイオンを輸送する機能を担う。電子は伝導しないが、リチウムイオンは伝導する材料であることが好ましい。
本発明において、固体電解質１０３は、Ｌｉ３＋ｘ１Ｓｉｘ１Ｐ１−ｘ１Ｏ４（０．４≦ｘ１≦０．６）、Ｌｉ１＋ｘ２Ａｌｘ２Ｔｉ２−ｘ２（ＰＯ４）３（０≦ｘ２≦０．５）、リン酸ゲルマニウムリチウム（ＬｉＧｅ２（ＰＯ４）３）、Ｌｉ２Ｏ−Ｖ２Ｏ５−ＳｉＯ２、Ｌｉ２Ｏ−Ｐ２Ｏ５−Ｂ２Ｏ３よりなる群から選択される少なくとも１種であることが好ましい。
【００２６】
また、正極集電体１０４及び負極集電体１０５の構成材料としては、電子伝導性を有するものであれば特に制限されない。例えば、ニッケル、銅、アルミニウム、タンタル、鉄、チタニウム等が用いられ、好ましくはニッケル、アルミニウム、タンタルが用いられる。
【００２７】
正極活物質１０１及び負極活物質１０２は、二次電池１００の正極及び負極に用いられ、リチウムイオンを吸蔵脱離可能な材料であることが好ましい。
本発明において、正極活物質１０１及び負極活物質１０２は、リチウムマンガン複合酸化物Ｌｉ２Ｍｎｘ３Ｍａ１−ｘ３Ｏ３（０．８≦ｘ３≦１、Ｍａ＝Ｃｏ、Ｎｉ）、コバルト酸リチウム（ＬｉＣｏＯ２）、ニッケル酸リチウム（ＬｉＮｉＯ２）、リチウムマンガンスピネル（ＬｉＭｎ２Ｏ４）、及び、一般式：ＬｉＮｉｘ４Ｃｏｙ４Ｍｎｚ４Ｏ２（ｘ４＋ｙ４＋ｚ４＝１、０≦ｘ４≦１、０≦ｙ４≦１、０≦ｚ４≦１）で表される複合金属酸化物、リチウムバナジウム化合物（ＬｉＶ２Ｏ５）、オリビン型ＬｉＭｂＰＯ４（ただし、Ｍｂは、Ｃｏ、Ｎｉ、Ｍｎ、Ｆｅ、Ｍｇ、Ｎｂ、Ｔｉ、Ａｌ、Ｚｒより選ばれる１種類以上の元素又）、リン酸バナジウムリチウム（Ｌｉ３Ｖ２（ＰＯ４）３又はＬｉＶＯＰＯ４）、Ｌｉ過剰系固溶体正極Ｌｉ２ＭｎＯ３−ＬｉＭｃＯ２（Ｍｃ＝Ｍｎ、Ｃｏ、Ｎｉ）、チタン酸リチウム（Ｌｉ４Ｔｉ５Ｏ１２）、ＬｉａＮｉｘ５Ｃｏｙ５Ａｌｚ５Ｏ２（０．９＜ａ＜１．３、０．９＜ｘ５＋ｙ５＋ｚ５＜１．１）で表される複合金属酸化物のいずれかであることが好ましい。
【００２８】
二次電池１００の製造方法としては、特に限定は無いが、正極活物質材料、負極活物質材料、固体電解質及び集電体をシート状に形成したのちに積層して未焼結の二次電池前駆体を作製する。次に、未焼結の前駆体が帯状形状を呈するように成型したのち、棒状心材に螺旋状に巻いて螺旋型二次電池２００を作製する。
螺旋型二次電池２００は、図２に示したように隣接する二次電池どうしが接触しないように形成することが好ましいが、正極及び負極活物質が短絡しない範囲であれば二次電池の間隔が近接していても問題はない。
【００２９】
螺旋型二次電池２００の焼結は、酸素存在下で５００℃以上の温度で行うことが好ましく、６００〜８００℃の温度で行うことがより好ましい。また、焼結を行う前に、焼結よりも低温で乾燥を行うことも好ましい。乾燥は、前駆体に含有される溶剤の種類や量にもよるが、８０〜２５０℃で行うことが好ましい。
【実施例】
【００３０】
以下、実施例及び比較例に基づいて本発明をより具体的に説明するが、本発明は以下の実施例に限定されるものではない。
【００３１】
活物質として、以下の方法で作製したＬｉ２ＭｎＯ３を用いた。Ｌｉ２ＣＯ３とＭｎＣＯ３とを出発材料とし、これらをモル比２：１となるように秤量し、水を溶媒としてボールミルで１６時間湿式混合を行った後、脱水乾燥した。得られた粉体を８００℃で２時間、空気中で仮焼した。仮焼品を粗粉砕し、水を溶媒としてボールミルで１６時間湿式粉砕を行った後、脱水乾燥して活物質粉末を得た。活物質粉末をバインダーと混練、塗布して、正極活物質前駆体及び負極活物質前駆体を作製した。
【００３２】
固体電解質として、以下の方法で作製したＬｉ３．５Ｓｉ０．５Ｐ０．５Ｏ４を用いた。Ｌｉ２ＣＯ３とＳｉＯ２とＬｉ３ＰＯ４を出発材料として、これらをモル比２：１：１となるように秤量し、水を溶媒としてボールミルで１６時間湿式混合を行った後、脱水乾燥した。得られた粉体を９５０℃で２時間、空気中で仮焼した。仮焼品を粗粉砕し、水を溶媒としてボールミルで１６時間湿式粉砕を行った後、脱水乾燥して固体電解質の粉末を得た。固体電解質粉末をバインダーと混練、塗布して、固体電解質前駆体を作製した。
【００３３】
この正極活物質前駆体、負極活物質前駆体の間に固体電解質前駆体を有する構成を層の１単位として１００層積層して、未焼結の二次電池前駆体シートを作製した。前駆体シートの正極活物質端面、及び負極活物質端面にＮｉペーストを塗布し、正極集電体及び負極集電体を形成した。
【００３４】
＜実施例１＞
二次電池前駆体シートを長手方向に延伸したのち、幅５ｍｍの帯状に裁断した。裁断した帯状二次電池前駆体シートを棒状心材に巻きつけて、焼結前の帯状形状、かつ、螺旋形状の螺旋型二次電池を作製した。次に、１００℃で２４時間乾燥させたのちに棒状心材を除き、酸素雰囲気中において６００℃で１時間焼結することで、螺旋型二次電池を得た。
【００３５】
＜比較例１＞
二次電池前駆体シートを裁断したのちに、棒状心材に巻きつけて、焼結前の巻回型二次電池を作製した。次に、１００℃で２４時間乾燥させたのちに棒状心材を除き、酸素雰囲気中において６００℃で１時間焼結することで、巻回型二次電池を得た。この時、巻回型二次電池の体積が実施例１の体積と同等になるように、二次電池前駆体シートの裁断面積を調整した。
【００３６】
＜サイクル特性の評価＞
実施例１、及び比較例１で得られた二次電池について、１サイクル目の放電容量に対する５００サイクル目の放電容量の割合を示す容量保持率（％）を測定した。充電方法は２Ｃ−ＣＣＣＶ充電（定電流定電圧充電）、２Ｃ−ＣＣ放電（定電流放電）を用いた。この充放電を１サイクルとして５００サイクル繰り返して容量保持率（％）として求めた。測定は、実施例１、比較例１をそれぞれ１００個について実施した。
容量保持率（％）の良否判定は、５００サイクルの充放電後に初期放電容量の８０％以上を保持出来たものを良品と判定した。比較例１では、５００サイクルの充放電後に良品が２５個得られて、良品比率は２５％であった。それに対して、実施例１では５００サイクルの充放電後の良品が９８個得られて、良品比率は９８％であった。
【産業上の利用可能性】
【００３７】
以上のように、本発明によれば、均一かつ優れた電池特性を有する二次電池を提供することが可能になる。
【符号の説明】
【００３８】
１００             二次電池
１０１             正極活物質
１０２             負極活物質
１０３             固体電解質
１０４             正極集電体
１０５             負極集電体
１０６             長手方向
１０７             積み重なる方向
２００              螺旋型二次電池
３００              積層型二次電池
４００             螺旋型二次電池を電気的に直列接続した二次電池の構成図
４０１             接続配線
【図１】
2015220104.tif 000003
【図２】
2015220104.tif 000004
【図３】
2015220104.tif 000005
【図４】
2015220104.tif 000006